(57)【要約】  本発明は、骨芽細胞の活性を高めて骨形成を誘導することが新たに明らかになったジヒドロキシ安息香酸誘導体を含む骨移植用または骨充填用の組成物を提供する。【特許請求の範囲】
【請求項１】
２，３−ジヒドロキシ安息香酸、２，４−ジヒドロキシ安息香酸、２，５−ジヒドロキシ安息香酸、３，４−ジヒドロキシ安息香酸エチル、３，５−ジヒドロキシ安息香酸、２，４−ジヒドロキシ安息香酸エチル、２，４−ジヒドロキシ安息香酸メチル、２，５−ジヒドロキシ安息香酸エチル、２，６−ジヒドロキシ安息香酸エチル及び３，５−ジヒドロキシ安息香酸エチルからなる群から選択される１種以上のジヒドロキシ安息香酸誘導体を含む骨移植用または骨充填用の組成物。
【請求項２】
前記ジヒドロキシ安息香酸誘導体が、３，４−ジヒドロキシ安息香酸エチル、２，４−ジヒドロキシ安息香酸エチルまたは２，５−ジヒドロキシ安息香酸エチルであることを特徴とする請求項１に記載の骨移植用または骨充填用の組成物。
【請求項３】
前記ジヒドロキシ安息香酸誘導体が、２，４−ジヒドロキシ安息香酸エチルまたは２，５−ジヒドロキシ安息香酸エチルであることを特徴とする請求項１に記載の骨移植用または骨充填用の組成物。
【請求項４】
人工骨、人工関節、骨セメントまたは骨代用材の形態であることを特徴とする請求項１ないし請求項３のいずれか１項に記載の骨移植用または骨充填用の組成物。
【請求項５】
人工歯、歯周組織の再生材、歯再生材または歯科インプラントの形態であることを特徴とする請求項１ないし請求項３のいずれか１項に記載の骨移植用または骨充填用の組成物。
【請求項６】
歯科インプラント形態であることを特徴とする請求項５に記載の骨移植用または骨充填用の組成物。
【発明の詳細な説明】
【技術分野】
【０００１】
本発明は、骨芽細胞の活性を高めて骨形成を誘導することが新たに明らかになったジヒドロキシ安息香酸誘導体を含む骨移植用または骨充填用の組成物に関する。
【背景技術】
【０００２】
歯及び骨組織は、生体内の唯一の硬組織である。歯及び骨組織の喪失または欠損は、自動車事故などによる骨折によって少なからず発生し、生体の形態学的変化及び機能的障害をもたらす。現在、骨欠損を修復する目的で、同種骨移植（allograft）、異種骨移植、金属材料、高分子材料、セラミックスなどを使用した多様な骨移植または骨充填の方法が使用されている。
【０００３】
骨移植または骨充填の方法を遂行するために、骨の欠損部分を補う物質（一般的に、「骨充填材（bone-filler）」と称される）が使用されている。最近では、身長を高くするための足の矯正や小さなあごの矯正に、骨延長術（osteogenesis）が頻繁に施術されており、その結果、骨充填材の需要が増大している。
【０００４】
骨充填材及び骨移植材として、人体内に挿入される生体材料（bio-material）は、生体不活性材料（bioinert material）、生体活性材料（bioactive material）及び生分解性材料（biodegradable material）に区分することができる。生体不活性材料は、人体に適用した際に炎症と毒性とを誘発せず、生体組織と結合しない材料をいう。また、生体活性材料は、高い生体適合性を有する材料であり、人体に適用した際に周囲の組織と生化学的に結合する材料をいう。生分解性材料は、移植後、体内で吸収または分解される材料をいう。また、生体材料は、原料によって、金属材料、セラミックス材料（すなわち、無機物）及び高分子材料に区分することができる。金属材料及びセラミックス材料は、主に歯や骨などの硬組織の代用材として使用される。最近では、各材料の長所を生かすために、セラミックスと高分子との複合体、または金属とセラミックスとの複合体が使われることもある。
【０００５】
金属は、セラミックスや高分子に比べて、高い機械的強度を有する。ステンレス鋼、コバルト（Ｃｏ）とクロム（Ｃｒ）との合金、チタン（Ｔｉ）、チタン合金（Ｔｉ−６Ａｌ−４Ｖ）、チタンとニッケルとの金属混合物（１：１、原子比）などが、骨充填材及び骨移植材として使用される。金属は、主に緻密な形態で使用されるが、必要に応じて、多孔性金属形態、または代用材の表面をコーティングする金属繊維の形態で使われることもある。多孔性形態の金属を生体に移植すると、骨がこの代用材の気孔（小孔）に入り込むように成長するため、骨と代用材との間により強力な結合が得られる。また、金属または金属繊維を代用材の表面にコーティングまたは吸着させて表面に凹凸を設けることにより、骨がその間隙に入り込むように成長するため、高い機械的固定効果が得られる。
【０００６】
骨及び歯の無機成分であるアパタイトはセラミックス材料であるので、セラミックス材料（すなわち、無機物）は、骨との化学的結合性がすぐれている。すぐれた機械的特性を有するアルミナとジルコニアは、摩耗耐性が要求される骨端及び人工歯根として使用される。生体活性セラミックス材料には、酸化カルシウム（ＣａＯ）と二酸化ケイ素（ＳｉＯ２）とを主成分とする生体活性ガラス（bioactive glass）、及び骨の主要成分であるカルシウムとリンとを含むリン酸カルシウム系セラミックスが含まれる。酸化ナトリウム（Ｎａ２Ｏ）−酸化カルシウム−二酸化ケイ素系結晶化ガラスは、生体活性を有しつつ、曲げ強さ、破壊靭性、疲労寿命などの機械的強度が向上した材料である。従って、それらは、人工脊柱、人工腸骨（尻骨）などとして使用される。アパタイトと同様にカルシウムとリンとからなるリン酸三カルシウム（ＴＣＰ，Ｃａ３（ＰＯ４）２）は、体内への移植後、持続的に吸収される特性を有する。従って、これは、整形外科及び歯科矯正学の分野で、硬組織の代用材料として広く使用される。生体活性セラミックスは、損傷した歯や骨に塊状で充填する骨充填材としての使用に適している。このような骨充填材として、多孔性アパタイト、アパタイトとリン酸三カルシウムとの複合体、及び生体活性ガラス（bioactive glass）が主に使用される。これらは、一般的に、３〜５ｍｍの顆粒状で製造され、骨欠損部位に充填される。生体活性セラミックスは、単独で使用してもよく、金属代用材の短所を克服するための金属表面のコーティングに使用してもよく、またはセメントの形態で注入して代用材を固定する注入型骨セメントとして使用してもよい。生体活性セラミックスで金属代用材をコーティングすることにより、金属イオンの溶出を防止することができ、また線維性被膜が形成されることなく、金属代用材と周囲の骨とが直接結合することができる。現在、アパタイトや、アパタイトとＴＣＰとでコーティングされた人工股関節が商業的に使われている。また、生体活性セラミックスでコーティングされた金属ねじやピンも市場に導入されている。
【０００７】
高分子材料は、ポリ乳酸（ＰＬＡ）またはその共重合体、及びコラーゲンなどの生分解性高分子を含む。高分子材料は、弾性係数を小さくするために金属または非金属（例えば、アパタイト）と混合して使われることもある。
【０００８】
骨移植及び骨充填の材料は、自家骨、同種骨、異種骨、及び多様な生体材料で製造された前記の合成骨を含む。中でも、感染の危険性及び経済的理由を考慮して、合成骨が主に使用されている。合成骨の主材料としては、ヒドロキシアパタイトが一般的に使われている。ヒドロキシアパタイトはすぐれた骨伝導性を有するが、骨誘導性は低い。従って、体内に適用した際に、ヒドロキシアパタイトは、患者の状態及び年齢によって骨形成期間が大きくばらつく。
【０００９】
かような合成骨の短所を克服するために、骨形態形成蛋白質（ＢＭＰｓ）または他の骨移植代替物が骨再生を誘導するために使用される。例えば、ＢＭＰ２は、骨折を誘発させた動物を用いた試験において、骨折治癒を促進すると報告されている（Ｗｅｌｃｈ，Ｒ．Ｄ．ｅｔ ａｌ．，Ｊ Ｂｏｎｅ Ｍｉｎｅｒ Ｒｅｓ．１３（９）：１４８３−１４９０，１９９８；Ｙａｓｋｏ，Ａ．Ｗ．ｅｔ ａｌ．，Ｊ Ｂｏｎｅ Ｊｏｉｎｔ Ｓｕｒｇ．７４Ａ：６５９−６７１，１９９２）。このような研究結果を基に、ＢＭＰ２は、アメリカＦＤＡによって承認され、コラーゲン・スポンジ及び多様なスカフォード（scaffolds）に適用され、骨折治療剤、骨移植材及び骨充填材として使用されている。しかし、骨形態形成蛋白質は非常に高価であり、また多量に使用する必要がある。従って、骨移植または骨充填のためにそれらを使用することは、高コストが理由で制限されている。
【発明の概要】
【発明が解決しようとする課題】
【００１０】
本発明者は、骨移植用または骨充填用の組成物に有用に適用される物質として、骨芽細胞を活性化して骨形成を誘導する物質を多様な方法で探索した。特に、本発明者は、天産物（覆盆子（トックリイチゴ））由来の化合物から多様な誘導体を設計し、それらの骨形成誘導活性を評価した。その結果、驚くべきことに、本発明者は、ジヒドロキシ安息香酸誘導体、特に、安息香酸の２，４−位または２，５−位にヒドロキシ基を有するジヒドロキシ安息香酸誘導体が、アルカリホスファターゼ活性、カルシウム蓄積及び歯槽骨形成を著しく増大させることを発見した。
【００１１】
従って、本発明は、ジヒドロキシ安息香酸誘導体を含む骨移植用または骨充填用の組成物を提供するものである。
【課題を解決するための手段】
【００１２】
本発明の一態様によって、２，３−ジヒドロキシ安息香酸、２，４−ジヒドロキシ安息香酸、２，５−ジヒドロキシ安息香酸、３，４−ジヒドロキシ安息香酸エチル、３，５−ジヒドロキシ安息香酸、２，４−ジヒドロキシ安息香酸エチル、２，４−ジヒドロキシ安息香酸メチル、２，５−ジヒドロキシ安息香酸エチル、２，６−ジヒドロキシ安息香酸エチル及び３，５−ジヒドロキシ安息香酸エチルからなる群から選択される１種以上のジヒドロキシ安息香酸誘導体を含む骨移植用または骨充填用の組成物が提供される。
【００１３】
前記骨移植用または骨充填用の組成物において、前記ジヒドロキシ安息香酸誘導体は、３，４−ジヒドロキシ安息香酸エチル、２，４−ジヒドロキシ安息香酸エチルまたは２，５−ジヒドロキシ安息香酸エチルが望ましく、２，４−ジヒドロキシ安息香酸エチルまたは２，５−ジヒドロキシ安息香酸エチルがさらに望ましい。前記骨移植用または骨充填用の組成物は、人工骨、人工関節、骨セメントまたは骨代用材の形態であってもよく、また人工歯、歯周組織の再生材、歯再生材または歯科インプラントの形態、さらに望ましくは、歯科インプラントの形態であってもよい。
【発明の効果】
【００１４】
ジヒドロキシ安息香酸誘導体は、骨形成、骨折治癒ならびに歯の成長及び発達に必要な骨芽細胞の活性を高めることから、骨移植用または骨充填用の組成物に有用に適用されうることが本発明により明らかになった。特に、２，４−ジヒドロキシ安息香酸エチル及び２，５−ジヒドロキシ安息香酸エチルは、アルカリホスファターゼ活性、カルシウム蓄積及び歯槽骨形成を顕著に増大させた。従って、２，４−ジヒドロキシ安息香酸エチル及び２，５−ジヒドロキシ安息香酸エチルを含むジヒドロキシ安息香酸誘導体は、人工骨、人工関節、骨セメント、骨代用材または骨再生材の形態で、整形外科用骨移植及び骨充填に有用に用いることができ、また人工歯、歯周組織の再生材、歯再生材または歯科インプラントの形態で、歯科矯正学用骨移植及び骨充填に有用に用いることもできる。
【発明を実施するための形態】
【００１５】
本発明は、２，３−ジヒドロキシ安息香酸、２，４−ジヒドロキシ安息香酸、２，５−ジヒドロキシ安息香酸、３，４−ジヒドロキシ安息香酸エチル、３，５−ジヒドロキシ安息香酸、２，４−ジヒドロキシ安息香酸エチル、２，４−ジヒドロキシ安息香酸メチル、２，５−ジヒドロキシ安息香酸エチル、２，６−ジヒドロキシ安息香酸エチル及び３，５−ジヒドロキシ安息香酸エチルからなる群から選択される１種以上のジヒドロキシ安息香酸誘導体を含む骨移植用または骨充填用の組成物を提供する。
【００１６】
本発明者は、覆盆子（トックリイチゴ）由来の化合物から多様な誘導体を設計し、それらの骨形成誘導活性を評価した。特に、本発明者は、エステル結合が除去された加水分解体、及びそれぞれ異なる置換位置にヒドロキシ置換基を有する多様な誘導体を設計し、それらの骨形成誘導活性を評価した。その結果、驚くべきことに、本発明者は、多様なジヒドロキシ安息香酸誘導体、特に、安息香酸の２，４−位または２，５−位にヒドロキシ基を有するジヒドロキシ安息香酸誘導体が、アルカリホスファターゼ活性、カルシウム蓄積及び歯槽骨形成を著しく増大させることを発見した。従って、２，４−ジヒドロキシ安息香酸エチル及び２，５−ジヒドロキシ安息香酸エチルを含む前記ジヒドロキシ安息香酸誘導体は、整形外科及び歯科矯正学用の骨移植用及び骨充填用の組成物に経済的かつ有用に用いることができる。
【００１７】
前記ジヒドロキシ安息香酸誘導体において、３，４−ジヒドロキシ安息香酸エチル、２，４−ジヒドロキシ安息香酸エチルまたは２，５−ジヒドロキシ安息香酸エチルが望ましい。特に、２，４−ジヒドロキシ安息香酸エチル（下記化学式１の化合物）、２，５−ジヒドロキシ安息香酸エチル（下記化学式２の化合物）、またはそれらの混合物がさらに望ましい。
【化１】
2013524990.tif 000002
【化２】
2013524990.tif 000003
【００１８】
本発明の組成物は、整形外科的使用のために適切な形態、すなわち、骨折などの患者に一般的に適用される骨移植及び骨充填の形態であってもよい。例えば、本発明の組成物は、人工骨、人工関節、骨セメントまたは骨代用材の形態である。
【００１９】
人工骨または人工関節は、チタンなどの金属、またはヒドロキシアパタイト、リン酸三カルシウム（ＴＣＰ）セラミックス、バイオガラス、カーボンセラミックス、アルミナなどの非金属を、前記ジヒドロキシ安息香酸誘導体でコーティングするか該誘導体と混合した後、得られた生成物を人工骨または人工関節の形態に成形することによって製造することができる。また、人工骨または人工関節は、金属または非金属で成形された人工骨や人工関節に、前記ジヒドロキシ安息香酸誘導体をコーティングすることによって製造してもよい。前記コーティングは、前記金属または非金属を前記ジヒドロキシ安息香酸誘導体の溶液（例えば、水性溶液）に浸漬するか、前記金属または非金属に前記ジヒドロキシ安息香酸誘導体の溶液（例えば、水性溶液）を噴霧した後、得られた生成物を乾燥させることによって遂行してもよい。
【００２０】
骨セメントは、ヒドロキシアパタイト、リン酸三カルシウム（ＴＣＰ）セラミックス、バイオガラス、カーボンセラミックス、アルミナ、ポリメタクリル酸メチル（ＰＭＭＡ）、ポリ乳酸またはその共重合体などの非金属を、前記ジヒドロキシ安息香酸誘導体でコーティングするか該誘導体と混合した後、得られた生成物を骨セメントの形態に成形することによって製造することができる。前記コーティングは、前記非金属を前記ジヒドロキシ安息香酸誘導体の溶液（例えば、水性溶液）に浸漬するか、前記非金属に前記ジヒドロキシ安息香酸誘導体の溶液（例えば、水性溶液）を噴霧した後、得られた生成物を乾燥させることによって遂行してもよい。
【００２１】
骨再生材（「骨代用材」とも称される）は、ヒドロキシアパタイト、リン酸三カルシウム（ＴＣＰ）セラミックス、バイオガラス、カーボンセラミックス、アルミナ、ポリメタクリル酸メチル（ＰＭＭＡ）、ポリ乳酸またはその共重合体などの非金属を、前記ジヒドロキシ安息香酸誘導体でコーティングするか該誘導体と混合した後、得られた生成物を骨再生材の形態に成形することによって製造することができる。また、骨再生材は、非金属で成形された骨再生材に、前記ジヒドロキシ安息香酸誘導体をコーティングすることによって製造してもよい。前記コーティングは、前記非金属を前記ジヒドロキシ安息香酸誘導体の溶液（例えば、水性溶液）に浸漬するか、前記非金属に前記ジヒドロキシ安息香酸誘導体の溶液（例えば、水性溶液）を噴霧した後、得られた生成物を乾燥させることによって遂行してもよい。
【００２２】
本発明による整形外科的使用のための骨移植用及び骨充填用の組成物において、前記ジヒドロキシ安息香酸誘導体、望ましくは、３，４−ジヒドロキシ安息香酸エチル、２，４−ジヒドロキシ安息香酸エチルまたは２，５−ジヒドロキシ安息香酸エチル、さらに望ましくは、２，４−ジヒドロキシ安息香酸エチルまたは２，５−ジヒドロキシ安息香酸エチルの含量は、例えば成人に使用する場合、１ｍｇ／ｋｇ〜２，０００ｍｇ／ｋｇであってよく、前記含量は必要に応じて分割して（例えば、１ないし３回）使用してもよい。前記含量は、患者の年齢、疾患の程度などによって異なる。
【００２３】
本発明の組成物は、歯科矯正学的使用のために適切な形態、すなわち、歯牙破折、歯周疾患（例えば、上下の歯槽骨欠損など）などの患者に一般的に適用される骨移植及び骨充填の形態であってもよい。例えば、本発明の組成物は、人工歯、歯周組織の再生材、歯再生材または歯科インプラントの形態である。
【００２４】
人工歯または歯科インプラントは、チタンなどの金属または非金属を、前記ジヒドロキシ安息香酸誘導体でコーティングするか該誘導体と混合した後、得られた生成物を人工歯または歯科インプラントの形態に成形することによって製造することができる。また、人工歯または歯科インプラントは、金属または非金属で成形された人工歯または歯科インプラントに、前記ジヒドロキシ安息香酸誘導体をコーティングすることによって製造してもよい。前記コーティングは、前記非金属を前記ジヒドロキシ安息香酸誘導体の溶液（例えば、水性溶液）に浸漬するか、前記非金属に前記ジヒドロキシ安息香酸誘導体の溶液（例えば、水性溶液）を噴霧した後、得られた生成物を乾燥させることによって遂行してもよい。
【００２５】
歯周組織の再生材または歯再生材は、ヒドロキシアパタイト、リン酸三カルシウム（ＴＣＰ）セラミックス、バイオガラス、カーボンセラミックス、アルミナ、ポリメタクリル酸メチル（ＰＭＭＡ）、ポリ乳酸またはその共重合体などの非金属を、前記ジヒドロキシ安息香酸誘導体でコーティングするか該誘導体と混合した後、得られた生成物を歯周組織の再生材または歯再生材の形態に成形することによって製造することができる。前記コーティングは、前記非金属を前記ジヒドロキシ安息香酸誘導体の溶液（例えば、水性溶液）に浸漬するか、前記非金属に前記ジヒドロキシ安息香酸誘導体の溶液（例えば、水性溶液）を噴霧した後、得られた生成物を乾燥させることによって遂行してもよい。
【００２６】
本発明による歯科矯正学的使用のための骨移植用または骨充填用の組成物は、前記ジヒドロキシ安息香酸誘導体、望ましくは、３，４−ジヒドロキシ安息香酸エチル、２，４−ジヒドロキシ安息香酸エチルまたは２，５−ジヒドロキシ安息香酸エチル、さらに望ましくは、２，４−ジヒドロキシ安息香酸エチルまたは２，５−ジヒドロキシ安息香酸エチルを含む歯科インプラントの形態であることが望ましい。本発明による整形外科的使用のための骨移植用及び骨充填用の組成物において、前記ジヒドロキシ安息香酸誘導体の含量は、例えば成人に使用する場合、１ｍｇ／ｋｇ〜２，０００ｍｇ／ｋｇであってよく、前記含量は必要に応じて分割して（例えば、１ないし３回）使用してもよい。前記含量は、患者の年齢、疾患の程度などによって異なる。
【実施例】
【００２７】
以下、本発明について実施例によりさらに詳細に説明する。しかし、これらの実施例は、説明のためだけに提供されるものであり、よって本発明はそれらによって限定されるものではない。
【００２８】
実施例１．化合物設計
３，４−ジヒドロキシ安息香酸エステル化合物を含む多様な誘導体を設計し、それらの骨形成誘導活性を評価した。前記誘導体は、エステル結合が除去された加水分解体、及びそれぞれ異なる置換位置にヒドロキシ置換基を有する多様な誘導体を含む。前記化合物の化学名及び構造式は、次の表１の通りである。表１に示した化合物は、いずれも公知の化合物であり、シグマ−アルドリッチから入手した。
【００２９】
【表１】
2013524990.tif 000004
【００３０】
実施例２．アルカリホスファターゼ（ＡＬＰ）活性の測定
骨芽細胞株の一つであるＭＣ３Ｔ３−Ｅ１細胞（RIKEN Cell Bank、Japan）（ウェル当たり５×１０３個）を９６−ウェルプレートの各ウェルに播種して、１２時間培養した。培地を除去した後、骨芽細胞の分化誘導剤としてベータグリセロホスフェート（β−glycerophosphate）とアスコルビン酸とが添加されたα−ＭＥＭ培地を添加した。実施例１のそれぞれの化合物を、最終濃度５μｇ／ｍｌで培養液に添加した。細胞を含むプレートを、７日間培養した。細胞溶解バッファ（Sigma、カタログ番号：ＭＣＬ１）１００μｌを細胞に添加した後、３７℃で３０分間インキュベーションした。得られた混合物（５０μｌ）を、０．１Ｎグリシン−ＮａＯＨ緩衝液（ｐＨ９．８）中、基質であるｐ−ニトロフェニルホスファートと３７℃で３０分間反応させた。基質から遊離したｐ−ニトロフェノールを、ＥＬＩＳＡリーダ（Ｂｉｏ−Ｔｅｋ instrument）を利用し、４０５ｎｍで吸光度を測定して定量した。陽性対照群は、１００ｎｇ／ｍｌの濃度のＢＭＰ２で処理した。陰性対照群（非処理）との比較により相対的な吸光度差を求め、アルカリホスファターゼ活性を計算した。その結果は、次の表２の通りである。
【００３１】
【表２】
2013524990.tif 000005
【００３２】
前記表２の結果から、実施例１で設計されたジヒドロキシ安息香酸誘導体は、すぐれたＡＬＰ活性を示すことが分かる。特に、安息香酸の２，４−位または２，５−位にヒドロキシ基を有するＮＰ３３及びＮＰ３５の化合物が、最もすぐれたＡＬＰ活性を示した。
【００３３】
実施例３．骨芽細胞の試験管内（in−vitro）骨様結節（bone nodule）の測定
骨芽細胞株の一つであるＭＣ３Ｔ３−Ｅ１細胞（RIKEN Cell Bank、Japan）（ウェル当たり２×１０３個）を、２４−ウェルプレートの各ウェルに播種して、２４時間培養した。骨芽細胞分化誘導剤としてベータグリセロホスフェート（β−glycerophosphate）とアスコルビン酸とが添加されたα−ＭＥＭ培地で培地を交換した。実施例１のそれぞれの化合物を、最終濃度５μｇ／ｍｌで培養液に添加した。細胞を含むプレートを、３日または４日に１回ずつ培地を交換しつつ、２７日間培養した。陽性対照群は、１００ｎｇ／ｍｌの濃度のＢＭＰ２で処理した。陰性対照群には、何の処理も施さなかった。細胞内に蓄積されたカルシウムを定量するために、細胞を生理食塩水で洗浄した後、０．５Ｎ ＨＣｌ溶液で処理して、撹拌器上で６時間かけてカルシウム（Ｃａ）を抽出した。抽出液（１００μｌ）を、Calcium Reagent（Sigma、ＵＳＡ）と室温で５分間反応させた。ＥＬＩＳＡリーダ（Ｂｉｏ−Ｔｅｋ instrument）を利用し、５７５ｎｍで吸光度を測定した。陰性対照群（非処理）との比較により相対的な吸光度差を求め、細胞内に蓄積されたカルシウムの量を計算した。その結果は、次の表３の通りである。
【００３４】
【表３】
2013524990.tif 000006
【００３５】
前記表３の結果から、実施例１で設計されたジヒドロキシ安息香酸誘導体は、すぐれた細胞内カルシウム蓄積を示すことが分かる。特に、安息香酸の２，４−位または２，５−位にヒドロキシ基を有するＮＰ３３及びＮＰ３５の化合物が、最もすぐれた細胞内カルシウム蓄積を示した。
【００３６】
実施例４．歯槽骨（alveolar bone）形成能の測定
実施例１の化合物を、それぞれ滅菌生理食塩水に溶かして１ｍｇ／ｍｌの濃度の溶液を調製した。骨移植材として使用されるコラーゲン・ビーズ（直径：１×２ｍｍ、Gibco）を、それぞれの溶液に、３７℃で４５分間浸漬した。それぞれの溶液に浸漬した各ビーズは、約１〜２μｌの溶液を含み、従って、約１〜２μｇの化合物を含む。歯根生成前のマウスの下顎骨の大臼歯（mandibular molars）を抜歯した。浸漬したビーズを抜歯した下顎骨の大臼歯の歯髄（dental pulp）の中央に、ピンセットを使って挿入した後、雌性マウス（Ｃ５７ＢＬ／６）の腎臓（kidney）に移植した。３週間後、成長した大臼歯をホルマリン溶液で固定し、Morse’s溶液で染色した。染色された部位を顕微鏡（Olympus ＩＸ７１）下で可視化し、面積をimageWarp software（ロンドン、イギリス）で測定した。各化合物が歯槽骨形成に及ぼす影響を陰性対照群（100%）と比較して評価した。その結果は、次の表４の通りである。
【００３７】
【表４】
2013524990.tif 000007
【００３８】
前記表４の結果から、実施例１で設計されたジヒドロキシ安息香酸誘導体は、すぐれた歯槽骨形成能を示すことが分かる。特に、安息香酸の２，４−位または２，５−位にヒドロキシ基を有するＮＰ３３及びＮＰ３５の化合物が最もすぐれた歯槽骨形成能を示した。
【００３９】
実施例５．細胞毒性試験
実施例１で設計した化合物の細胞毒性を評価するために、Ｌ９２９細胞（RIKEN Cell Bank、Japan）（ウェル当たり１×１０４個）を９６−ウェルプレートの各ウェルに播種して、１２時間培養した。所定の濃度になるよう調製されたそれぞれの化合物で細胞を処理し、４８時間培養した。培地を除去し、３−（４，５−ジメチルチアゾール−２−イル）−２，５−ジフェニルテトラゾリウムブロミド（ＭＴＴ）溶液（ウェル当たり１００μｌ）を細胞に加え、４時間培養した。上澄み液を除去し、各ウェルの細胞をＤＭＳＯ溶液（ウェル当たり１００μｌ）で処理し、室温で１０分間インキュベーションして抽出を行った。ＥＬＩＳＡリーダ（Ｂｉｏ−Ｔｅｋ instrument）を利用して、５５０ｎｍで吸光度を測定した。陰性対照群（非処理）との比較により、ＣＣ５０（Cytotoxic Concentration ５０％）を決定した。その結果は、次の表５の通りである。
【００４０】
【表５】
2013524990.tif 000008
【００４１】
前記表４の結果から、実施例１で設計されたジヒドロキシ安息香酸誘導体は、ＣＣ５０値が１００μｇ／ｍｌ以上という比較的低い毒性を示すことが分かる。
【手続補正書】
【提出日】平成24年12月28日(2012.12.28)
【手続補正１】
【補正対象書類名】明細書
【補正対象項目名】００２４
【補正方法】変更
【補正の内容】
【００２４】
人工歯または歯科インプラントは、チタンなどの金属または非金属を、前記ジヒドロキシ安息香酸誘導体でコーティングするか該誘導体と混合した後、得られた生成物を人工歯または歯科インプラントの形態に成形することによって製造することができる。また、人工歯または歯科インプラントは、金属または非金属で成形された人工歯または歯科インプラントに、前記ジヒドロキシ安息香酸誘導体をコーティングすることによって製造してもよい。前記コーティングは、前記金属または非金属を前記ジヒドロキシ安息香酸誘導体の溶液（例えば、水性溶液）に浸漬するか、前記金属または非金属に前記ジヒドロキシ安息香酸誘導体の溶液（例えば、水性溶液）を噴霧した後、得られた生成物を乾燥させることによって遂行してもよい。
【手続補正２】
【補正対象書類名】明細書
【補正対象項目名】００４０
【補正方法】変更
【補正の内容】
【００４０】
【表５】
2013524990.tif 000009
【手続補正３】
【補正対象書類名】明細書
【補正対象項目名】００４１
【補正方法】変更
【補正の内容】
【００４１】
前記表５の結果から、実施例１で設計されたジヒドロキシ安息香酸誘導体は、ＣＣ５０値が１００μｇ／ｍｌ以上という比較的低い毒性を示すことが分かる。
【国際調査報告】
2013524990.tif 000010
2013524990.tif 000011
2013524990.tif 000012
2013524990.tif 000013